Brevet FR2792010A1 — publié le 20001013

Procédé de coloration d'un article transparent en polycarbonate et article obtenu. La présente invention concerne d'une manière générale un procédé de coloration d'un article transparent en polycarbonate, par exemple un article d'optique ou ophtalmique, et en particulier une lentille. Il est connu que le polycarbonate (PC) est un matériau difficile à colorer. Les lentilles ophtalmiques en matériau organique classique tel que le matériau obtenu par polymérisation du diallylcarbonate de diéthylèneglycol, sont généralement colorées par trempage dans des bains aqueux de colorants dispersés, les bains étant maintenus à une température de l'ordre de 95 C. Un tel procédé n'est pas directement transposable à la coloration d'articles en polycarbonate, par exemple une lentille en polycarbonate. Diverses techniques ont été proposées pour colorer un article en polycarbonate comme l'application, à la surface de l'article en PC, de solutions de pigments dans un solvant organique capable de partiellement dissoudre ou de gonfler le polycarbonate en surface, de façon à permettre au pigment de pénétrer sous la surface de l'article. Ces procédés, agressifs pour la surface de l'article traité, ne conviennent pas dans le cadre d'une application ophtalmique. Par ailleurs, compte tenu des directives internationales visant à la réduction des solvants organiques, l'utilisation de tels procédés n'est pas souhaitable. Le document US-5 443 597 décrit un procédé de coloration d'un article, tel qu'un élément d'optique, formé d'un copolymère polycarbonate- polyester, qui consiste à soumettre le copolymère à une irradiation UV d'intensité prédéterminée, pendant une durée prédéterminée, puis à soumettre l'article à un traitement de coloration, par exemple par trempage dans une solution aqueuse d'un colorant. Selon ce document, la présence de chaînons polyesters dans le squelette du copolymère est essentiel car c'est la liaison polyester qui est rompue par l'irradiation et qui permet la pénétration ultérieure du colorant. En outre, les profondeurs de pénétration des pigments sont faibles, d'environ 10 à 15 nm. Pour obtenir une pénétration plus importante, le document enseigne que le copolymère doit alors comporter une proportion plus importante de polyester. La plupart des matériaux polycarbonates utilisés pour l'optique ophtalmique sont des matériaux à base d'homopolycarbonate. Il serait donc souhaitable de disposer d'un procédé de coloration simple d'articles en polycarbonate, en particulier en homopolycarbonate, par exemple des articles d'optique et ophtalmiques tels que des lentilles, permettant d'utiliser des colorants classiques en phase aqueuse. En outre, ce procédé, particulièrement destiné à la coloration de lentilles ophtalmiques en PC, en particulier des lentilles pour lunettes, doit non seulement être simple mais permettre une coloration des lentilles à la demande du client. Il doit permettre de doser l'intensité de coloration: teinte A (claire), teinte B (moyenne), teinte C (foncée). Le procédé ne doit pas altérer de façon significative les propriétés essentielles de la lentille telles que la transparence, la résistance aux chocs et aux rayures. La coloration obtenue doit être stable dans le temps. On a maintenant trouvé qu'il était possible de provoquer, au moyen d'une irradiation appropriée, une photodégradation du polycarbonate sur une profondeur prédéterminée de l'article en polycarbonate ne comportant pas de motifs polyesters à partir d'une face de l'article, sans altérer notablement les autres propriétés optiques et mécaniques requises, en particulier pour une application en optique ophtalmique. Un article en PC ainsi traité peut être coloré avec facilité, en particulier au moyen de dispersions et solutions aqueuses de colorants et pigments. Selon l'invention, le procédé de coloration d'un article transparent en matériau polycarbonate ne comportant pas de motifs polyesters, comprend: a) la photodégradation du matériau polycarbonate de l'article transparent par irradiation au moyen d'un rayonnement UV prédéterminé, depuis au moins une première face de l'article, pour réaliser dans l'article au moins une première couche superficielle photodégradée du matériau polycarbonate ayant une épaisseur d'au moins 1 à 2 gm; et b) la mise en contact d'au moins ladite première face de l'article avec un agent de coloration pour faire diffuser l'agent de coloration dans une épaisseur d'au moins 1 à 2 gtm de la première couche superficielle photodégradée. Bien évidemment, le procédé de l'invention peut aussi comprendre l'irradiation de l'article pour provoquer une photodégradation du matériau polycarbonate depuis deux faces opposées de l'article, (chacune des faces étant alors soumise à la photodégradation) pour former dans l'article deux couches superficielles photodégradées du matériau polycarbonate ayant chacune une épaisseur d'au moins 1 à 2 gm. Dans ce dernier cas, les deux faces de l'article sont alors mises en contact avec l'agent de coloration pour faire diffuser l'agent de coloration dans une épaisseur d'au moins 1 à 2 gm pour chacune des deux couches superficielles photodégradées. De préférence, l'épaisseur de la couche superficielle photodégradée ou des couches superficielles photodégradées sera de 2 à gm, et mieux de 2 à 10 gm. L'agent de coloration peut être diffusé dans toute l'épaisseur de la (ou des) couche(s) superficielle(s) photodégradée(s). Le rayonnement UV de l'étape de photodégradation par irradiation a de préférence un spectre de longueur d'onde tel que, lors de l'irradiation, au moins 50%o de l'énergie d'irradiation provienne d'une partie du rayonnement de longueur d'onde 320 nm est de 0,9 J/cm2 à 15 J/cm2, mieux de 2 J/cm2 à 8 J/cm2. (Comme cela est bien connu, les rayonnements UV ont un spectre de longueur d'onde allant de 200 à 400 nm). La durée de l'étape de photodégradation au cours de laquelle les énergies mentionnées ci-dessus sont reçues par la lentille varie de 0,1 à 10 secondes, généralement et préférentiellement de 0,4 à 4 secondes. On peut montrer la modification de la structure chimique de surface du PC par spectroscopie infrarouge en mode ATR (Attenuated Total Reflectance) à angle de 45 C. Cette technique de surface permet de caractériser la structure de PC dans une profondeur de 1 à 2 gm. On peut voir, par rapport à la surface du PC non dégradé, une augmentation de l'intensité des bandes de stretching (élongation) des groupements OH (alcools, acides, hydroperoxydes) mettant en évidence le processus de photooxydation. Les rayonnements UV convenant pour le procédé de l'invention peuvent être obtenus, par exemple en utilisant une lampe UV "H" de la Société FUSION UV SYSTEM à 50% de sa puissance nominale ou une lampe UV "D" de cette même société à 40% de sa puissance nominale. L'article "Photovieillissement: évaluation des sources lumineuses", Agnès RIVATON, Jean-Luc GARDETTE et Jacques LEMAIRE, Caoutchoucs et Plastiques n 651 - Mai 1985, pages 81 à 85, montre que le photovieillissement du polycarbonate de bisphénol-A possède une double photochimie, à savoir une photochimie "intrinsèque" (attaque de surface) et une photochimie "induite" associée à l'excitation des défauts ou impuretés (attaque en profondeur). Sans vouloir être lié par une théorie, on pense que pour former les couches superficielles photodégradées selon l'invention, l'irradiation UV de l'article en polycarbonate doit être telle que le photovieillissement procède essentiellement selon une photochimie "intrinsèque", c'est-à- dire une attaque de surface. Ainsi, on peut obtenir un article en matériau polycarbonate ayant une couche superficielle photodégradée améliorant l'aptitude à la coloration de l'article sans nuire aux autres propriétés optiques et mécaniques du matériau polycarbonate. Les polycarbonates convenant pour la présente invention sont tous les polycarbonates ne comportant pas de motifs polyesters. On entend par polycarbonate dans la présente invention, aussi bien les homopolycarbonates que les copolycarbonates et copolycarbonates séquencés, étant entendu que les copolycarbonates comportant des motifs polyesters sont exclus. Ces polycarbonates sont disponibles dans le commerce, par exemple auprès des Sociétés GENERAL ELECTRIC COMPANY sous la marqueLEXAN , TEIJIN sous la marque PANLITE ', BAYER sous la marque BAYBLEND , MOBAY CHEMICAL Corp. sous la marque MAKROLON et DOW CHEMICAL Co. sous la marque CALIBRE . Les polycarbonates préférés sont les homopolycarbonates, en particulier les homopolycarbonates de bisphénol-A et de tétraméthyl-3,5 bisphénol-A (TMBPA). De préférence, le matériau polycarbonate contient une quantité effective d'un absorbeur UV. Les absorbeurs UV sont des adjuvants bien connus dans le domaine des polymères et sont disponibles dans le commerce. Parmi ces absorbeurs UV on peut citer les benzotriazoles, les benzophénones, les dihydroxybenzophénones, les benzimidazoles et les phényl benzoates. Parmi les benzotriazoles, on peut citer les benzotriazoles de formule HO R1 N 1 X/N/ XJC R2 o Rl représente H ou un radical alkyle, de préférence en C1- C6, R2 représente H ou un radical alkyle, de préférence en Ci-C8, et X représente H ou C1. Parmi les benzophénones, on peut citer les composés de formule: HO IC XOR3 o ol O o R3 est un radical alkyle, de préférence en C1-C13. Parmi les dihydroxybenzophénones, on peut citer les composés de formule O OH Hx C HO OR4 o R4 est un radical alkyle, de préférence en Ci-C8. Parmi les phényl benzoates, on peut citer les composés de formule R7 2C- 0 R5 O R6 o R5 représente H ou un radical alkyle, de préférence en C1-C4, et R6 et R7 représentent H ou OH. La proportion d'absorbeur UV dans le matériau polycarbonate varie en général de O à 10% en poids par rapport au poids total du matériau, de préférence de 0 à 5%, et mieux représente 2,5% en poids environ. Le matériau polycarbonate peut comporter tout autre adjuvant classiquement utilisé et ne nuisant pas aux propriétés optiques du matériau, tel que des antioxydants, des lubrifiants internes ou externes, des agents ignifugeants et des agents anti-statiques dans les proportions usuelles. On peut utiliser dans l'étape de coloration de l'article, selon le procédé de l'invention, tout colorant ou pigment classiquement utilisé pour la coloration des articles transparents en matériau polymère y compris des colorants et pigments photochromiques. On peut aussi, à ce stade, faire également diffuser un absorbeur UV. Parmi les colorants classiquement utilisés, on peut citer les colorants azoiques et les colorants anthraquinoniques. Les colorants azoiques peuvent être des colorants monoazoiques, par exemple de formule: / N N /R9 R8 o R8 et R9 sont des radicaux aryles ou des hétérocycles, de préférence des hétérocycles, ou des colorants diazoïques, par exemple de formule /$%eN/ R12 R1O N 1N R o R10, Rll et R12 sont des radicaux aryles ou des hétérocycles, de préférence des hétérocycles. Les colorants anthraquinoniques peuvent être représentés par la formule: R13 o R13 et R14 représentent H. OH, un groupe amine, un groupe alcoxy, un groupe fluorocarboné ou un groupe acylamino. Parmi les colorants et pigments photochromiques, on peut citer les spirooxazines et les chromènes. Des colorants et pigments photochromiques du type spirooxazine sont décrits, entre autres, dans les brevets et demandes de brevets US-5 139 707, US-5 114 621, EP-0 245 020, EP-03 88 660 et WO 96/04590. Des colorants et pigments photochromiques du type chromène sont décrits, entre autres, dans les brevets et demandes de brevets WO 90/07507, WO 92/09593, WO 93/17071, FR 2 688 782, EP-401958, EP- 562915, US-3 567 605 et US-5 066 818. Les colorants et pigments préférés sont les colorants et pigments azoiques et anthraquinoniques. L'étape de coloration de l'article consiste à mettre la face correspondant à la couche superficielle photodégradée de l'article en matériau polycarbonate en contact avec un agent de coloration, par exemple sous forme d'une solution ou dispersion d'un ou plusieurs colorants ou pigments, de toute manière classique, telle que par trempage (dip) dans un bain de coloration ou par dépôt et centrifugation d'une solution de coloration sur la face photodégradée de l'article. De préférence, la mise en contact de la face photodégradée de l'article avec l'agent de coloration s'effectue par trempage dans un bain de coloration. Les bains et solutions de coloration sont classiquement des solutions et dispersions aqueuses d'un colorant ou d'un pigment ou de mélanges de colorants et pigments. De préférence, ces bains et solutions contiennent également une quantité effective d'un agent tensio-actif, en particulier un alkyl benzène sulfonate. La proportion d'agent tensio-actif dans les bains ou les solutions varie généralement de 0 à 3%, préférentiellement 0,2% en poids. La température des bains et solutions de coloration, lors de l'étape de coloration, est généralement comprise entre 85 et 100 C, en général de 94 à 95 C environ. De préférence, après le traitement de coloration, les articles sont soumis à un traitement thermique de stabilisation de la coloration, à une température de préférence supérieure à 100 C et pouvant atteindre jusqu'à C, de préférence de 130 C environ, pendant une durée suffisante pour fixer la coloration, généralement de 1 heure ou plus, de préférence de 2 heures environ. Après le traitement de coloration et l'éventuel traitement thermique de stabilisation, on peut dans le procédé de l'invention procéder aux dépôts classiques sur les faces de l'article de couches de primaire, revêtement dur anti-abrasion et revêtement anti-reflets. Etant donné la résistance aux chocs élevée des matériaux polycarbonates, les couches de primaire ont pour fonction essentielle de servir de couche d'accrochage favorisant l'adhésion des revêtements durs anti-abrasion sur l'article. On a également trouvé que le dépôt de telles couches de primaire sur les faces photodégradées des articles supprimait les défauts de surface et perte d'adhérence éventuels dus à la photodégradation ou autres. On peut utiliser dans le procédé de l'invention toute composition de primaire classiquement utilisée pour les articles en matériau polymère transparent, tels que des lentilles ophtalmiques, en particulier les couches de primaire anti-chocs classiques. Parmi les compositions de primaires préférés, on peut citer les compositions à base de polyuréthanne thermoplastiques, telles celles décrites dans les brevets japonais 63-141001 et 63-87223, les compositions de primaires poly(méth)acryliques, telles celles décrites dans le brevet US-S 015 523, les compositions à base de polyuréthannes thermodurcissables, telles celles décrites dans le brevet EP-0404111 et les compositions à base de latex poly(méth)acryliques et latex de polyuréthanne, telles celles décrites dans les brevets US-5 316 791 et EP- 0680492, WO 98/02376. Les compositions de primaire préférées sont les compositions à base de polyuréthannes et les compositions à base de latex, en particulier les latex de polyuréthannes. Les latex poly(méth)acryliques sont des latex de copolymères constitués principalement par un (méth)acrylate, tel que par exemple le (méth)acrylate d'éthyle ou de butyle, ou de méthoxy ou éthoxyéthyle, avec une proportion généralement mineure d'au moins un autre comonomère, tel que par exemple du styrène. Les latex poly(méth)acryliques préférés sont les latex de copolymères acrylate-styrène. De tels latex de copolymères acrylate-styrène sont disponibles commercialement auprès de la Société ZENECA RESINS sous la dénomination NÉOCRYL . Les latex de polyuréthannes sont également connus et disponibles dans le commerce. A titre d'exemple, on peut citer les latex de polyuréthannes contenant des motifs polyesters. De tels latex sont également commercialisés par la Société ZENECA RESINS sous la dénomination NÉOREZ et par la Société BAXENDEN CHEMICAL sous la dénomination WITCOBOND . On peut également utiliser pour les primaires des mélanges de ces latex, en particulier de latex polyuréthanne et de latex poly(méth)acrylique. Ces compositions de primaire peuvent être déposées sur les faces de l'article par trempage ou centrifugation puis séchées à une température d'au moins 70 C et pouvant aller jusqu'à 100 C, de préférence de l'ordre de 90 C, pendant une durée de 2 minutes à 2 heures, généralement de l'ordre de 15 minutes, pour former des couches de primaire ayant des épaisseurs, après cuisson, de 0,2 à 2,5 gm, de préférence 0,5 à 1,5 gm. Le procédé de l'invention comprend également la formation sur les faces de l'article, en particulier la face photodégradée de l'article, de Il préférence revêtue d'une couche de primaire, d'une couche d'un revêtement dur anti-abrasion. On peut utiliser pour former cette couche de revêtement dur anti- abrasion, toute composition classiquement utilisée à cette fin, en particulier dans le domaine de l'optique ophtalmique. Parmi les compositions pour revêtement dur anti-abrasion préférées, on peut citer les compositions à base de poly(méth)acrylate et les compositions à base d'hydrolysat d'alcoxysilane, en particulier d'hydrolysat d'époxysilane, telles celles décrites dans le brevet francçais 93 02649 et le brevet US-4 211 823. Une composition pour revêtement dur anti-abrasion préférée comprend un hydrolysat d'époxysilane et de dialkyldialcoxysilane, une charge colloïdale, telle que de la silice colloïdale, TiO2 ou Sb205 et un catalyseur, de préférence un chélate d'aluminium, tel que l'acétylacétonate d'aluminium, le reste étant essentiellement constitué par des solvants classiquement utilisés pour la formulation de telles compositions. Préférentiellement, l'hydrolysat utilisé est un hydrolysat de y-glycidoxypropyl triméthoxysilane (GLYMO) et de diméthyl diéthoxy- silane (DMDES). A titre d'exemple, on peut citer une composition obtenue par hydrolyse d'un mélange en poids de 224 parties de GLYMO et 120 parties de DMDES, à laquelle on a ajouté 718 parties en poids de silice colloïdale à 30% dans le méthanol, 15 parties d'acétylacétonate d'aluminium et 44 parties d'éthylcellosolve. Dans le cas d'une composition dure anti-abrasion à base de poly(méth)acrylate, la couche de primaire n'est pas nécessaire pour l'accrochage du revêtement anti-abrasion. L'épaisseur du revêtement anti-abrasion est généralement comprise entre 1 et 10 gm et plus particulièrement entre 2 et 6 gm. Par contre, une telle couche de primaire s'avère pratiquement nécessaire dans le cas d'un revêtement anti-abrasion à base d'hydrolysat d'époxysilane. Le procédé de l'invention peut également comporter la formation d'une couche anti-reflets sur la couche de revêtement dur anti- abrasion. A titre d'exemple, le revêtement anti-reflets peut être constitué d'un film mono- ou multicouche, de matériaux diélectriques tels que SiO, SiO2, Si3N4, TiO2, ZrO2, A1203, MgF2 ou Ta2O5, ou leurs mélanges. Il devient ainsi possible d'empêcher l'apparition d'une réflexion à l'interface lentille-air. Ce revêtement anti-reflets est appliqué généralement par dépôt sous vide selon l'une des techniques suivantes: 1/ Par évaporation, éventuellement assistée par faisceau ionique. 2/ Par pulvérisation par faisceau d'ions. 3/ Par pulvérisation cathodique. 4/ Par dépôt chimique en phase vapeur assisté par plasma. Outre le dépôt sous vide, on peut aussi envisager un dépôt d'une couche minérale par voie sol/gel, (par exemple à partir d'hydrolysats de tétraéthoxysilane). Dans le cas o la pellicule comprend une seule couche, son épaisseur optique doit être égale à VJ4 o X est une longueur d'onde comprise entre 450 et 650 nm. Dans le cas d'un film multicouche comportant trois couches, on peut utiliser une combinaison correspondant à des épaisseurs optiques respectives 1/4-?J2-J4 ou X14-?J4-X/4. On peut en outre utiliser un film équivalent formé par plus de couches, à la place de l'une quelconque des couches faisant partie des trois couches précitées. L'invention concerne également des articles transparents en matériau polycarbonate, tels que des verres optiques et des lentilles, ayant deux faces principales opposées et comprenant au moins une couche superficielle photodégradée depuis une des faces principales sur une épaisseur d'au moins 1 pm, généralement de 2 à 20 tm, et de préférence de 2 à 10 gm dans la totalité de l'épaisseur de laquelle est dispersé un agent de coloration. De préférence, l'article comporte deux couches superficielles photodégradées depuis les deux faces principales opposées de l'article, ayant chacune une épaisseur d'au moins 1 gm, généralement 2 à 20!.m et de préférence 2 à 10 gim, dans lesquelles est dispersé l'agent de coloration. L'article peut être revêtu sur une ou sur ses deux faces d'une couche de primaire, d'un revêtement dur anti-abrasion et éventuellement d'un revêtement anti-reflets, comme décrit précédemment en liaison avec le procédé de l'invention. La suite de la description se réfère aux figures annexées, qui représentent respectivement: Figure 1 - une vue de face schématique d'un dispositif de mise en oeuvre de l'étape d'irradiation d'un article transparent, tel qu'une lentille, en matériau polycarbonate, selon le procédé de l'invention; et Figure 2 - un graphe du spectre de rayonnement de la source de lumière UV du dispositif de la figure 1. En se référant à la figure 1, un article transparent en matériau polycarbonate tel qu'une lentille 1, est amené au moyen d'un tapis 2 sous une source de rayonnement UV. La source de rayonnement UV, par exemple une lampe UV "D" de la Société FUSION UV SYSTEM fonctionnant à 40% de sa puissance nominale, comprend un bulbe 3 et un réflecteur 4 focalisant le faisceau lumineux à travers un quartz dépoli 5 sur la lentille 1 amenée par le tapis 2. Le spectre du rayonnement UV émis par la lampe UV "D" fonctionnant à 40% de sa puissance nominale est représenté à la figure 2. Avec une vitesse de défilement du tapis de 15 cm/minute, le bulbe 3 de la lampe située à 10 cm au-dessus du tapis et la lampe UV "D" fonctionnant à 40% de sa puissance nominale, la largeur du faisceau lumineux arrivant sur la lentille est de 1 cm environ. L'énergie de photodégradation reçue en 4 secondes par la lentille est donc de 16 J/cm2 pour la partie du rayonnement UV de longueur d'onde J/cm2 pour la partie du rayonnement UV > 320 nm. En procédant comme indiqué ci-dessus, le matériau polycarbonate de la lentille 1 est photodégradé, depuis la face supérieure de l'article, sur une profondeur d'au moins 1 jim. Bien évidemment, la vitesse de défilement du tapis et donc l'énergie reçue par la lentille 1 peuvent varier en fonction de la lampe utilisée et de la profondeur voulue de la couche photodégradée, les conditions devant toujours être telles que la profondeur de la couche superficielle photodégradée de l'article en matériau polycarbonate soit d'au moins 1 gm et mieux d'au moins 2 grm. En général, la vitesse de défilement du tapis est de 5 cm/minute à cm/minute, de préférence de 10 cm/minute à 30 cm/minute, pour obtenir les énergies d'irradiation voulues. Dans tous les cas, l'irradiation doit être telle que la température atteinte par l'article irradié soit inférieure à la température de transition vitreuse (Tg) du matériau polycarbonate de l'article. De préférence encore, la lentille est soumise au traitement d'irradiation sur ses deux faces principales pour former deux couches superficielles photodégradées d'au moins 1 gm d'épaisseur chacune à partir des faces de l'article 1. Après le traitement d'irradiation, l'article 1 est coloré, par exemple par trempage dans un bain de coloration. Le bain de coloration est 1 5 généralement à une température de 85-100 C, et le temps de séjour dans le bain peut varier de 10 minutes à 1 heure ou plus, et est en général de 30 minutes à 1 heure. A titre d'exemple, on indique ci-après des compositions de bains de coloration, ainsi que la couleur obtenue. Bain 1 Bain 2 Bain 3 Couleur vert Couleur gris Couleur marron Eau I I 1 1 1 1 AKBS 2 ml 2 ml 2 ml Bleu TERATOP GLF 1,25 g 3,95 g 0,95 g Jaune TERATOP GNL 9,5 g 8 g 1 2 g Rouge TERATOP 30 0,1 g 0,75 g 0,33 g AKBS: Alkyl benzène sulfonate. (Ces bains sont obtenus en mélangeant les différents ingrédients dans l'eau à 60 C). Les bains de coloration ci-dessus sont utilisés à une température de 94 C. Après retrait de l'article du bain de coloration, l'article est généralement soumis à un traitement de relargage de l'excès d'agent de coloration par immersion dans une solution aqueuse de polyéthylène glycol à 55 C, puis rincée avec de l'eau désionisée à 55 C. A ce stade, l'article est de préférence soumis à un traitement thermique de stabilisation de la coloration dans lequel l'article est chauffé pendant 2 heures à 130 C. On va maintenant décrire un exemple de réalisation sur l'article coloré obtenu, d'un revêtement dur anti-abrasion. L'article coloré est prétraité avec une solution de soude à 50 C pendant 4 minutes, puis on immerge l'article pendant 4 minutes dans une composition de primaire, par exemple un latex de polyuréthanne (Polyester/polyol de la Société BAXENDEN) à 5 C. Après retrait, la couche de primaire est séchée à 80 C pendant 20 minutes et on laisse refroidir pendant 15 minutes. On immerge alors pendant 4 minutes la lentille dans une composition pour revêtement dur anti-abrasion à 5 C. Enfin, on cuit la composition de revêtement dur anti-abrasion déposée pendant 3 heures à 100 C. On obtient ainsi un article en matériau PC coloré ayant une couche de primaire et une couche de revêtement dur anti-abrasion sur ses deux faces. La composition pour revêtement anti-abrasion a été préparée de la façon suivante: On fait tomber goutte à goutte 80,5 parties de HC1 0,1 N dans une solution contenant 224 parties de GLYMO et 120 parties de DMDES. La solution est agitée 24 heures à température ambiante, puis on ajoute 718 parties de silice colloïdale à 30% dans le méthanol, 15 parties d'acétylacétonate d'aluminium et 44 parties d'éthylcellosolve. On ajoute enfin une petite quantité d'agent tensio-actif. L'extrait sec théorique de la composition renferme environ de matière solide provenant du DMDES hydrolysé. EXEIMPLES On a soumis des verres finis, surfacés, en homopolycarbonate de bisphénol A, fabriqués par la Société GENTEX, de puissance optique -4, -2, 0, +4 dioptries, au traitement de coloration décrit ci-dessus. Après le traitement UV de photodégradation, les verres étaient ébarbés et dépoussiérés par soufflage d'air comprimé. Les verres étaient soumis au traitement UV de photodégradation ci-dessus sur les deux faces, puis au traitement de coloration par trempage de 20 minutes dans les bains ci-dessus à 94 C. Après relargage de l'excès d'agent de coloration, rinçage à l'eau désionisée et traitement thermique de stabilisation comme décrit ci- dessus, on a déterminé le taux de transmission Tv (en référence aux normes ISO/CIE 10526: 1991 et ISO/CIE 10527: 1991 et le projet de norme ISO/DIS 8980-3 de 1997). Pour tous les verres, le taux de transmission Tv était de 17-30% correspondant à la classification 2 telle que déterminée dans le projet de norme ISO/DIS 8980-3. REVENDICATIONS 1. Procédé de coloration d'un article transparent en matériau polycarbonate ne comportant pas de motifs polyesters et comportant deux faces principales opposées, caractérisé en ce qu'il comprend: a) la photodégradation du matériau polycarbonate de l'article transparent par irradiation au moyen d'un rayonnement UV prédéterminé, depuis au moins une des faces principales de l'article, pour réaliser dans l'article au moins une couche superficielle photodégradée du matériau polycarbonate ayant une épaisseur d'au moins 1 à 2 gm; et b) la mise en contact d'au moins ladite face principale de l'article avec un agent de coloration pour faire diffuser l'agent de coloration dans une épaisseur d'au moins 1 à 2 gm de la couche superficielle photodégradée. 2. Procédé selon la revendication 1, caractérisé en ce qu'il comprend la photodégradation par irradiation au moyen d'un rayonnement UV prédéterminé depuis les deux faces principales opposées de l'article pour réaliser dans l'article deux couches superficielles photodégradées du matériau polycarbonate ayant chacune une épaisseur d'au moins 1 à 2 gm et en ce que les deux faces principales opposées de l'article sont mises en contact avec l'agent de coloration pour faire diffuser l'agent de coloration dans une épaisseur d'au moins 1 à 2 gm pour ces deux couches superficielles photodégradées. 3. Procédé selon la revendication 1 ou 2, caractérisé en ce que la ou les couches superficielles photodégradées ont une épaisseur de 2 à 20 gtm, de préférence de 2 à 10 gim. 4. Procédé selon l'une quelconque des revendications 1 à 3, caractérisé en ce que l'agent de coloration est diffusé dans la totalité de l'épaisseur de la (ou des) couche(s) superficielle(s) photodégradée(s). 5. Procédé selon l'une quelconque des revendications 1 à 4, caractérisé en ce que le rayonnement UV prédéterminé est tel que, lors de l'irradiation, au moins 50% de l'énergie d'irradiation provienne d'une partie du rayonnement de longueur d'onde 6. Procédé selon l'une quelconque des revendications 1 à 5, caractérisé en ce que l'énergie d'irradiation due à la partie du rayonnement de longueur d'onde J/cm2 à 30 J/cm2. 7. Procédé selon l'une quelconque des revendications 1 à 6, caractérisé en ce que le rayonnement UV prédéterminé comporte une partie de rayonnement de longueur d'onde > 320 nm et est tel que l'énergie d'irradiation due à la partie de rayonnement de longueur d'onde > 320 nm est de 0,9 J/cm2 à 15 J/cm2, de préférence 2 J/cm2 à 8 J/cm2. 8. Procédé selon l'une quelconque des revendications 1 à 7, caractérisé en ce que le matériau polycarbonate est choisi parmi les homopolycarbonates de bisphénol A. 9. Procédé selon l'une quelconque des revendications 1 à 8, caractérisé en ce que le matériau polycarbonate comprend un absorbeur UV. 10. Procédé selon l'une quelconque des revendications 1 à 9, caractérisé en ce que la mise en contact de la ou des face principales opposées de l'article avec l'agent de coloration se fait par trempage, un bain de coloration contenant l'agent de coloration. 1. Procédé selon la revendication 10, caractérisé en ce que le bain de coloration contient un tensio-actif alkyl benzène sulfonate. 12. Procédé selon l'une quelconque des revendications 1 à 11, caractérisé en ce qu'il comprend après l'étape b), c) un traitement thermique de stabilisation pour fixer l'agent de coloration. 13. Procédé selon la revendication 12, caractérisé ce ce que le traitement thermique de stabilisation consiste à chauffer l'article à une température de 100 à 140 C pendant 1 heure ou plus. 14. Procédé selon la revendication 13, caractérisé en ce que le traitement thermique de stabilisation consiste à chauffer l'article à 130 C pendant 2 heures. 15. Procédé selon l'une quelconque des revendications 1 à 14, caractérisé en ce que l'agent de coloration est choisi parmi les colorants azoïques, les colorants anthraquinoniques et leurs mélanges. 16. Procédé selon l'une quelconque des revendications 1 à 14, caractérisé en ce que l'agent de coloration est choisi parmi les composés photochromiques et leurs mélanges. 17. Procédé selon l'une quelconque des revendications 1 à 16, caractérisé en ce qu'il comprend l'application d'une couche d'un matériau dur anti-abrasion sur au moins une des faces principales opposées de l'article depuis laquelle le matériau polycarbonate a été photodégradé. 18. Procédé selon la revendication 17, caractérisé en ce que le matériau dur anti-abrasion est une résine (méth)acrylique. 19. Procédé selon la revendication 17, caractérisé en ce qu'il comprend, préalablement au dépôt de la couche de matériau dur anti- abrasion, un dépôt sur ladite face de l'article d'une couche de primaire favorisant l'adhésion de la couche de matériau dur anti-abrasion. 20. Procédé selon la revendication 19, caractérisé en ce que le primaire est choisi parmi les polyuréthannes thermoplastiques, les polyuréthannes thermodurcissables, les latex poly(méth)acryliques, et les latex de polyuréthanne. 21. Procédé selon l'une des revendications 19 ou 20, caractérisé en ce que le matériau dur anti-abrasion résulte du durcissement d'un hydrolysat d'époxysilane. 22. Procédé selon la revendication 21, caractérisé en ce que l'hydrolysat contient une charge colloïdale choisie parmi SiO2, TiO2 et Sb205. 23. Procédé selon l'une quelconque des revendications 17 à 22, caractérisé en ce qu'il comprend le dépôt sur la couche de matériau dur anti-abrasion d'une couche d'un matériau anti-reflets. 24. Procédé selon l'une quelconque des revendications I à 23, caractérisé en ce que l'article est un article d'optique ou ophtalmique. 25. Procédé selon la revendication 24, caractérisé en ce que l'article est un verre de lunette. 26. Article transparent en matériau polycarbonate ne contenant pas de motifs polyesters, caractérisé en ce qu'il comprend au moins une couche superficielle photodégradée depuis une des faces principales de l'article et ayant une épaisseur d'au moins 1 à 2 gm dans laquelle est réparti un agent de coloration, dans une épaisseur d'au moins 1 à 2 inm. 27. Article transparent selon la revendication 26, caractérisé en ce qu'il comprend deux couches superficielles photodégradées depuis deux faces principales opposées de l'article et d'épaisseur d'au moins 1 à 2 gm dans laquelle est réparti un agent de coloration, dans une épaisseur d'au moins 1 à 2,rm. 28. Article selon la revendication 26 ou 27, caractérisé en ce que l'épaisseur de la ou des couche(s) superficielle(s) photodégradée(s) est de 2 à 20 gm, de préférence 2 à 10 pm. 29. Article selon l'une quelconque des revendications 26 à 28, caractérisé en ce que l'agent de coloration est réparti dans toute l'épaisseur de la (ou des) couche(s) superficielle(s) photodégradée(s). 30. Article selon l'une quelconque des revendications 26 à 29, caractérisé en ce que le matériau polycarbonate est un homo- polycarbonate de bisphénol A. 31. Article selon l'une quelconque des revendications 26 à 30, caractérisé en ce que le matériau polycarbonate contient un absorbeur UV. 32. Article selon l'une quelconque des revendications 26 à 31, caractérisé en ce qu'il comprend au moins sur la face correspondant à la couche superficielle photodégradée une couche d'un matériau dur anti- abrasion. 33. Article selon la revendication 32, caractérisé en ce qu'il comprend une couche de primaire favorisant l'adhérence entre ladite face de l'article et la couche de matériau dur anti-abrasion. 34. Article selon la revendication 33, caractérisé en ce que le matériau dur anti-abrasion résulte du durcissement d'un hydrolysat d'époxysilane. 35. Article selon la revendication 33 ou 34, caractérisé en ce que la couche de primaire est obtenue à partir de polyuréthanne thermoplastique, de polyuréthanne thermodurcissable, de latex poly (méth)acrylique, de latex de polyuréthanne ou d'un mélange de ces latex. 36. Article selon l'une quelconque des revendications 26 à 35, caractérisé en ce qu'il comprend sur chacune de ses faces principales, une couche de primaire et une couche de revêtement dur anti-abrasion. 37. Article selon l'une quelconque des revendications 32 à 36, caractérisé en ce qu'il comprend une couche anti-reflets sur la ou les couche(s) de matériau dur anti-abrasion. 38. Article selon l'une quelconque des revendications 26 à 37, caractérisé en ce que l'article est un article d'optique ou ophtalmique. 39. Article selon la revendication 38, caractérisé en ce que l'article est un verre de lunette.